Process for producing and repairing multi-coat effect paintingThe invention relates to a method for the production and repair of multicoat special-effect coatings, in which the basecoat is produced exclusively by elecrostatic spraying, a coating material with a specific rheological behavior is employed as the basecoat and the repair is carried out with the aid of a spray application process in which a spray jet is produced which is distinguished in that at most 40% of the coating droplets passing a measurement point which lies at the center of the spray jet and 30 mm away from the nozzle have a diameter which is less than 20 mum and at least 5% of the coating droplets have a diameter which is greater than 60 mum, at least 20% of the coating droplets passing the measurement point have a speed which is less than 6 m/s and at most 30% of the coating droplets have a speed of more than 10 m/s, and the coating droplets have a momentum which is equal to at least 4x10-5 g cm s-1, the diameter and the speed having been determined with the aid of the Doppler phase anemometry method.The coating of multilayer special efficacy coating and method for repairing and mending, wherein (1) is on surface of bottom material, paint priming coat with the coating that contains at least a flake pigment, (2) if suitably, use a kind of coating that contains at least a flake pigment that this priming coat is repaired, (3) on coating, be coated with clear dope by step (1) or (2) gained, (4) laminated coating that forms is toasted, (5) if suitably, use a kind of coating that contains at least a flake pigment that the laminated coating of this baking is repaired, (6) on coating, be coated with clear dope by step (5) gained, (7) laminated coating that forms is toasted, this method is by step (1), (2), (3), (4), (5), (6) and (7) or step (1), (2), (3) and (4) or step (1), (3), (4), (5), (6) and (7) form, it is characterized in that: (i) used coating is that 18wt% and temperature are under 23 ℃ at solid content in step (1), at shear rate 1000s -1the apparent viscosity that has behind the following process 6s shear time is 40-200mpas, at shear rate 1000s -1the apparent viscosity that has behind the following process 300s shear time is 40-200mpas, at shear rate 5s -1following is 100-2000mpas and at shear rate 5s through the apparent viscosity that has behind the 10s shear time -1the apparent viscosity that has behind the following process 300s shear time is 100-2000mpas, at shear rate 1000s -1following to carrying out at shear rate 5s immediately after the pre-shearing of 300s -1under measurement, at shear rate 5s -1apparent viscosity ratio behind the following process 300s shear time is at shear rate 5s -1pass through the measured high 0-1000mpas of apparent viscosity behind the 10s shear time down, (ii) the priming coat in the step (1) specially is coated with by electrostatic spray, (iii) the method for repairing and mending of implementing in step (2) and/or step (5) carries out with spraying method, and wherein the injection stream that is produced is made up of the coating drop and is had a following feature: 40% be positioned at injection stream central authorities through one and have diameter less than 20 μ m apart from the coating drop of the measurement point of nozzle 300mm, and the coating drop of this measurement point of process of at least 5% at the most has the diameter greater than 60 μ m,at least 20% be positioned at injection stream central authorities through one and have speed less than 6m/s apart from the coating drop of the measurement point of mouth spray 300mm, and at the most the coating drop of this measurement point of process of 30% have greater than the speed of 10m/s andbe positioned at injection stream central authorities through one and be at least 4 * 10 apart from the momentum that the coating drop of the measurement point of nozzle 300mm has -5gcms -1, the diameter of coating drop and speed with doppler mutually anemometry measure.
다중-피복 작용 페인트물을 제조 및 복구시키는 방법(PROCESS FOR PRODUCING AND REPAIRING MULTI-COAT EFFECT PAINTING)본 발명은 베이스코우트의 정전기적 분무에 의해 유일하게 도포되는 다중-피복 작용 페인트물을 제조하고 복구시키는 방법에 관한 것으로서,제공된 유동적 성질을 가지는 페인트물이 베이스코우트로서 사용되고 복구는 분무가 이루어지고 하기를 특징으로 하는 분무 도포 방법을 사용하여 수행된다; 분무의 중앙 및 노즐로부터 300㎜에의 측정 지점을 통과하는 페인트 방울의 40%가 20㎛이하의 직경을 갖고 페인트 방울의 5% 이상은 60㎛이상의 직경을 가지며, 상기 측정 지점을 통과하는 페인트 방울의 20%이상은 6m/s 이하의 속도를 갖고 페인트 방울의 30%는 10m/s 이상의 속도를 가지며, 페인트 방울의 운동량은 4×10-5g㎝s-1이고, 상기 직경 및 속도는 도플러 상 풍력 측정법으로 측정된다.(1)기판 표면 상에, 베이스코우트를 1가지 이상의 플레이틀릿형 안료를 함유하는 피복 재료를 사용하여 생성시키는 단계, (2)상기 베이스코우트를 1가지 이상의 플레이틀릿형 안료를 함유하는 피복 재료를 분무함으로써 복구시키는 단계, (3) 상기 단계 (1) 또는 (2)에서 생성되는 피복물을 투명한 피복 재료로 피복시키는 단계, (4) 상기 방식으로 생성되는 다중피복 피복물을 베이킹시키는 단계, (5) 베이킹된 다중피복 피복물이 1가지 이상의 플레이틀릿형 안료를 함유하는 피복 재료를 분무함으로써 복구시키는 단계, (6)상기 단계 (5)에서 생성된 피복물을 투명한 피복 재료로 피복시키는 단계, 및 (7) 상기 방식으로 생성된 다중피복 피복물을 베이킹시키는 단계 모두로 이루어지는 방법, 또는 단계 (1), (2), (3)및 (4)로 이루어지는 방법 또는 단계 (1), (3), (4), (5), (6) 및 (7)로 이루어지는 다중피복 특수 작용 피복물을 제조 및 복구시키는 방법으로서, (ⅰ)상기 단계(1)에서 18중량%의 고체 함량 및 23℃의 온도 및 6초의 전단주기 후에 100s-1의 전단 속도에서는 40 내지 200mP s의 겉보기 점도, 300초의 전단기간 후에 1000s-1의 전단 속도에서는 40 내지 200mP s의 겉보기 점도, 10초의 전단기간 후에 5s-1의 전단 속도에서는 100 내지 2000mP s의 겉보기 점도 및 300초의 전단기간 후에 5s-1의 전단 속도에서는 100 내지 2000mP s의 겉보기 점도를 가지는 피복 재료를 사용하고, 1000s-1의 전단 속도에서 300초 동안사전-전단화 직후에 5sec-1의 전단 속도에서 측정 수행되고, 300초의 전단기간 후에 5s-1의 전단 속도에서 측정되는 겉보기 점도는 10초의 전단 기간 후의 5s-1의 전단 속도에서 측정되는 겉보기 점도보다 0 내지 1000mPa s 더 높고 (ⅱ)상기 단계(1)에서 제조된 베이스코우는 유일하게 정전기적 분무에 의해 제조되며,(ⅲ) 상기 단계(2) 및/또는 (5)에서 수행되는 복구는 피복 방울로 구성되고-분무 제트의 중앙에 위치하고 노즐로부터 300mm떨어져 있는 측정 지점을 통과하는 피복방울의 40% 이하가 20㎛미만의 직경을 갖고 상기 측정 지점을 통과하는 피복 방울의 5%이상이 60㎛이상의 직경을 갖고, -분무 제트의 중앙에 위치하고 노즐로부터 300mm떨어져 있는 측정 지점을 통과하는 피복 방울의 20%이상이 6m/s 미만의 속도를 갖고 상기 측정 지점을 통과하는 피복 방울의 30%이하가 10m/s 이상의 속도를 갖고 -분무 제트의 중앙에 위치하고 노즐로부터 300mm 떨어져 있는 측정 지점을 통과하는 피복 방울의 운동량은 4×10-5g ㎝ s-1 이상이며, 피복 방울의 직경 및 속도는 도플러 상 풍력 측정법에 의해 측정되는 점에서 구별되는 분무 제트가 제조되는 분무 도포 방법으로 수행되는 것을 특징으로 하는 방법.